(57)【要約】【課題】紫外線カット性を有し、透明性に優れる太陽電池保護シートを提供する。【解決手段】基材フィルム１１と、基材フィルムに蒸着された酸化物バリア層１２と、酸化物バリア層に接着層１３を介して積層されたフィルム１４とを備えたバリア層積層体１０を有する。【選択図】図１
2016063139.tif 000002
【特許請求の範囲】
【請求項１】
太陽電池保護シートであって、
表面側の耐候層と、蒸着された酸化物バリア層を有する基材フィルムと、該基材フィルムに積層されたフィルムと、これらを接着する接着層と、を備えたバリア層積層体を有し、
前記接着層の少なくとも１層が紫外線吸収剤を含むことを特徴とする太陽電池保護シート。
【請求項２】
前記接着層のうち、前記耐候層の裏面に位置する接着層が紫外線吸収剤を含むことを特徴とする請求項１記載の太陽電池保護シート。
【請求項３】
前記接着層のうち、前記基材フィルムと前記フィルムとを接着する接着層が紫外線吸収剤を含むことを特徴とする請求項２記載の太陽電池保護シート。
【請求項４】
前記接着層のうち、前記バリア層積層体の裏面に位置する接着層が紫外線吸収剤を含むことを特徴とする請求項２または３記載の太陽電池保護シート。
【請求項５】
前記バリア層積層体の裏面側に易接着層が設けられてなることを特徴とする請求項１から４のいずれか記載の太陽電池保護シート。
【請求項６】
前記接着層が、ポリカーボネートポリオール、ポリエステルポリオール、アクリルポリオールなどを含むポリオールと、多官能のイソシアネートとの化合物であるウレタン結合が含まれた接着剤を含むことを特徴とする請求項１から５のいずれか記載の太陽電池保護シート。
【請求項７】
前記耐候層が、紫外線吸収剤を含まない耐候樹脂からなることを特徴とする請求項１から５のいずれか記載の太陽電池保護シート。
【請求項８】
前記バリア層積層体の前記酸化物バリア層が酸化ケイ素からなることを特徴とする請求項１から７のいずれか記載の太陽電池保護シート。
【請求項９】
前記基材フィルムと前記フィルムとが前記酸化物バリア層を挟んで接着されることを特徴とする請求項１から８のいずれか記載の太陽電池保護シート。
【請求項１０】
前記バリア層積層体の前記基材フィルムおよび前記フィルムがＰＥＴからなることを特徴とする請求項１から９のいずれか記載の太陽電池保護シート。
【発明の詳細な説明】
【技術分野】
【０００１】
本発明は太陽電池保護シートに関し、特にフッ素系樹脂で構成される耐久性を確保したフィルムを適用可能とするとともに、紫外線カット性を有して透明性に優れる太陽電池保護シートに用いて好適な技術に関する。
【背景技術】
【０００２】
従来、太陽電池の表面保護部材としてガラス板が用いられている。しかし、ガラス板は耐光性、防湿性に優れる反面、重量が重く、また、衝撃に弱く割れ易いという欠点がある。
この問題に対して、前面保護シートに透明樹脂フィルムを用い、封止材と組み合わせることにより、重さ及び衝撃による破損の問題を解決し、また前面保護シートに耐候性、防湿性が良好な樹脂フィルムを組み合わせることにより太陽電池の耐久性の向上に有効な太陽電池用前面保護シートが提案されている。
【０００３】
特許文献１には、紫外線吸収性を有する層を有する太陽電池保護シートの構成が記載されている。
【先行技術文献】
【特許文献】
【０００４】
【特許文献１】特開２００６−２６１２８７号公報
【発明の概要】
【発明が解決しようとする課題】
【０００５】
しかしながら、特許文献１のように紫外線吸収剤を添加する場合、紫外線吸収剤を含むことができる樹脂は限られているケースがある。例えば、ＴＦＥなどフッ素樹脂からなるフィルムを用いた場合には、一般に市販されているものには紫外線吸収剤は通常添加されていない。これは、ＴＦＥ骨格には、極性が少なく添加したとしてもブリードアウトが生じるためと考えられる。これに対応して紫外線吸収性を持たせるためには、アクリル層やビニル層の導入をする必要があるため、フッ素樹脂層の耐候性を落とす可能性がある。
【０００６】
本発明は、上記の事情に鑑みてなされたもので、フッ素系樹脂で構成される耐久性を確保したフィルムを適用可能とするとともに、紫外線カット性を有して透明性に優れる太陽電池保護シートを提供するという目的を達成しようとするものである。
【課題を解決するための手段】
【０００７】
本発明の太陽電池保護シートは、太陽電池保護シートであって、
表面側の耐候層と、蒸着された酸化物バリア層を有する基材フィルムと、該基材フィルムに積層されたフィルムと、これらを接着する接着層と、を備えたバリア層積層体を有し、
前記接着層の少なくとも１層が紫外線吸収剤を含むことにより上記課題を解決した。
本発明においては、前記接着層のうち、前記耐候層の裏面に位置する接着層が紫外線吸収剤を含むことが好ましい。
本発明においては、前記接着層のうち、前記基材フィルムと前記フィルムとを接着する接着層が紫外線吸収剤を含む手段か、前記接着層のうち、前記バリア層積層体の裏面に位置する接着層が紫外線吸収剤を含む手段を採用することができる。
本発明においては、前記バリア層積層体の裏面側に易接着層が設けられてなることが好ましい。
本発明においては、前記接着層が、ポリカーボネートポリオール、ポリエステルポリオール、アクリルポリオールなどを含むポリオールと、多官能のイソシアネートとの化合物であるウレタン結合が含まれた接着剤を含むことができる。
本発明の前記耐候層が、紫外線吸収剤を含まない耐候フッ素系樹脂からなることができる。
本発明の前記バリア層積層体の前記酸化物バリア層が酸化ケイ素からなることが望ましい。
本発明では、前記基材フィルムと前記フィルムとが前記酸化物バリア層を挟んで接着されることが可能である。
本発明は、前記バリア層積層体の前記基材フィルムおよび前記フィルムがＰＥＴからなることがある。
【０００８】
本発明の太陽電池保護シートは、太陽電池保護シートであって、
表面側の耐候層と、蒸着された酸化物バリア層を有する基材フィルムと、該基材フィルムに積層されたフィルムと、これらを接着する接着層と、を備えたバリア層積層体を有し、
前記接着層の少なくとも１層が紫外線吸収剤を含むことにより、太陽電池用セルの表面保護と封止に関するシートとして、フッ素系樹脂で構成される耐久性を確保したフィルムを耐候層として採用した場合であっても、フッ素を含みかつ紫外線吸収剤の導入が難しい樹脂層であっても適応可能するとともに、接着層に紫外線吸収剤を含ませることで紫外線カット性を有して透明性を維持することができる。これにより、シートの紫外線カット性を維持して、耐候性、透明性、接着性に優れた太陽電池保護シートを提供することが可能となる。フッ素系樹脂の耐候性と、紫外線による劣化防止とを両立させることができる。
【０００９】
本発明においては、前記接着層のうち、前記耐候層の裏面に位置する接着層が紫外線吸収剤を含むことにより、紫外線を耐候層のすぐ内側に位置する接着層に含まれる紫外線吸収剤で吸収することで、紫外線による影響がこの接着層より内側に位置する層に及ぶことを低減して、保護シートの特性劣化を防止することが可能となる。
【００１０】
本発明においては、前記接着層のうち、前記基材フィルムと前記フィルムとを接着する接着層が紫外線吸収剤を含む手段か、前記接着層のうち、前記バリア層積層体の裏面に位置する接着層が紫外線吸収剤を含む手段を採用することにより、紫外線吸収剤を含む接着層に含まれる紫外線吸収剤で紫外線を吸収することで、紫外線による影響がこの接着層より内側に位置する層に及ぶことを低減して、保護シートの特性劣化を防止することが可能となる。
【００１１】
なお、前記耐候層の裏面に位置する接着層が紫外線吸収剤を含み、前記接着層のうち、前記基材フィルムと前記フィルムとを接着する接着層が紫外線吸収剤を含むようにして、２層の接着層が紫外線吸収剤を含むことで、紫外線カット性をより一層向上することができる。
また、前記耐候層の裏面に位置する接着層が紫外線吸収剤を含み、前記接着層のうち、前記バリア層積層体の裏面に位置する接着層が紫外線吸収剤を含むようにして、２層の接着層が紫外線吸収剤を含むことで、紫外線カット性をより一層向上することができる。
紫外線吸収剤としては、ベンゾフェノン系、ベンゾトリアゾール系、トリアジン系、サリチル酸エステル系など各種タイプのものを挙げることができる。
【００１２】
さらに、前記耐候層の裏面に位置する接着層が紫外線吸収剤を含み、前記接着層のうち、前記基材フィルムと前記フィルムとを接着する接着層が紫外線吸収剤を含み、かつ、前記バリア層積層体の裏面に位置する接着層が紫外線吸収剤を含むようにして、３層の接着層が紫外線吸収剤を含むことで、紫外線カット性をより一層向上することができる。
【００１３】
本発明においては、前記バリア層積層体の裏面側に易接着層が設けられてなることにより、封止材との密着性を向上して防湿性を維持するとともに、防湿性に優れて、湿気ないし水の透過による内部の導線や電極の発錆を防止でき、発電素子等を保護する為の柔軟性や耐衝撃性、紫外線に対する耐久性および温度上昇に対する耐熱性、太陽光の効率的な透過の為に透明性（全光線透過率など）、耐久性を維持することができる。
【００１４】
本発明においては、前記接着層が、ポリカーボネートポリオール、ポリエステルポリオール、アクリルポリオールなどを含むポリオールと、多官能のイソシアネートとの化合物であるウレタン結合が含まれた接着剤を含むことにより、表裏面の層を接着するとともに、紫外線吸収剤を含むことが可能となり、高い紫外線カット性と透明性とを両立することができる。
【００１５】
本発明の前記耐候層が、紫外線吸収剤を含まない耐候フッ素系樹脂からなることにより、耐候性を有し、かつ、紫外線に対する耐久性能を付与可能で透明性に優れる太陽電池保護シートを提供することが可能となる。これにより、紫外線による影響を受けずに、密着性が劣化することを防止できる。耐候層は、紫外線吸収剤を含まない耐候基材とされ、耐候層の基材としては、フッ素系があげられ、ポリフッ化ビニル（ＰＶＦ）、ポリフッ化ビニリデン（ＰＶＤＦ）、ポリクロロトリフルオロエチレン（ＰＣＴＦＥ）、ポリエチレンテトラフルオロエチレン（ＥＴＦＥ）、ポリテトラフルオロエチレン（ＰＴＦＥ）、テトラフルオロエチレンパーフルオロアルキルビニルエーテル共重合体（ＰＦＡ）、テトラフルオロエチレン−ヘキサフルオロプロピレン共重合体（ＦＥＰ）などが挙げられる。
【００１６】
本発明の前記バリア層積層体の前記酸化物バリア層が酸化ケイ素からなることにより、耐水性に優れ、充分な水蒸気バリア性を呈することができ、シートの防湿性を維持して、透明性、接着性に優れた太陽電池保護シートを提供する。
【００１７】
本発明の前記基材フィルムと前記フィルムとが前記酸化物バリア層を挟んで接着されることにより、酸化物バリア層がフィルムおよび基板フィルムが積層された内側に位置しているので、封止材として用いられるエチレン−酢酸ビニル共重合体の加水分解物として発生する酢酸に対して良好な密閉性を維持して、酸化物バリア層の防水性、透過性、接着性を維持することが可能となる。
【００１８】
本発明では、前記バリア層積層体の前記基材フィルムおよび前記フィルムがＰＥＴ（ポリエチレンテレフタレート）からなることにより、重さ及び衝撃による破損の問題を解決し、上述のバリア層を蒸着して、酸化物バリア層の防湿性を維持することが可能である。酸化物バリア層として、無機蒸着層を含むことができる。蒸着された前記基材フィルムおよび前記フィルム、つまり、無機化合物蒸着フィルム基材としては、酸化アルミニウム、酸化珪素、酸化錫、酸化マグネシウム、酸化インジウムあるいはこれらの複合酸化物などをポリエステル基材に蒸着したフィルム基材が挙げられ、透明で、かつ、酸素、水蒸気等のガスバリア性を有するものであればよい。
【発明の効果】
【００１９】
本発明によれば、接着層に紫外線吸収剤を含むことにより、フッ素成分のみで構成される耐候層において耐久性を確保しつつ、接着層で紫外線カット性を得ることができ、耐候性に優れ、水蒸気透過率が低く、透明性、接着性に優れるとともに、紫外線カット性を向上して、紫外線に対する耐久性を向上した太陽電池保護シートを提供することができるという効果を奏することが可能となる。
【図面の簡単な説明】
【００２０】
【図１】本発明に係る太陽電池保護シートの第１実施形態を示す断面図である。
【図２】本発明に係る太陽電池保護シートの第１実施形態における太陽電池モジュールを示す断面図である。
【図３】本発明に係る太陽電池保護シートの第２実施形態を示す断面図である。
【図４】本発明に係る太陽電池保護シートの第３実施形態を示す断面図である。
【図５】本発明に係る太陽電池保護シートの第４実施形態を示す断面図である。
【発明を実施するための形態】
【００２１】
以下、本発明に係る太陽電池保護シートの第１実施形態を、図面に基づいて説明する。
図１は、本実施形態における太陽電池保護シートを示す断面図であり、図において、符号１は、太陽電池保護シートである。
【００２２】
本実施形態に係る太陽電池保護シート１は、図１に示すように、基材フィルム１１と、酸化物バリア層１２と、紫外線吸収剤を含む接着層１３，１６，１７と、フィルム１４と、耐候層１９が積層されたバリア層積層体１０を有する。
バリア層積層体１０は、外側（大気側）から後述する発電素子２１側（内側）に向けて、耐候層１９、接着層１６、基材フィルム１１、酸化物バリア層１２、接着層１３、フィルム１４、接着層１７の順の積層されている。
【００２３】
本実施形態の太陽電池保護シート１に用いられる基材フィルム１１は、例えばポリエチレンテレフタレート（ＰＥＴ）、ポリエチレンナフタレート（ＰＥＮ）などのポリエステルフィルム、ポリエチレンやポリプロピレン等のポリオレフィンフィルム、ポリスチレンフィルム、６，６−ナイロン等のポリアミドフィルム、ポリカーボネートフィルム、ポリアクリロニトリルフィルム、ポリイミドフィルム等のエンプラフィルム等が用いられ、延伸、未延伸のどちらでも良く、また機械強度や寸法安定性を有するものが良い。これらをフィルム状に加工して用いられる。特に、これらの中で二軸方向に任意に延伸されたフィルムを用いたフィルムで、価格面、防湿性、充填適性、風合い、廃棄性を考慮すると、二軸延伸ポリエチレンテレフタレートフィルムが好ましい。
【００２４】
また、長期間にわたる過酷な自然環境に耐え得るためには、ポリエステル基材は耐加水分解性に優れたものが好ましい。ポリエステルの加水分解は末端カルボキシル基により進むため、耐加水分解性を向上させるには末端カルボキシルキの濃度が減少しているポリエステル組成物からなる必要がある。ポリエステル中の末端カルボキシル基の濃度は、ＡＮＡＬＹＴＩＣＬ  ＣＨＥＭＩＳＴＲＹ第２６巻、１６１４ページに記載された方法にて測定され、末端カルボキシ基濃度が１０当量／１０６ｇ以下ならば加水分解が起こりにくい。ポリエステルの末端カルボキシル基を減少させるためには、エポキシ化合物やカルボジイミドを混合し、反応させる方法などがある。
【００２５】
また、基材フィルム１１には、酸化チタン、酸化ケイ素、炭酸カルシウム、チッ化ケイ素、クレー、タルク、カオリン（ｋａｏｌｉｎ）、ジルコニウム酸などの各種無機粒子や架橋高分子粒子、各種金属粒子などの粒子類のほか、従来公知の抗酸化剤、金属イオン封鎖剤、イオン交換剤、着色防止剤、耐光剤、包接化合物、帯電防止剤、各種着色剤、ワックス類、シリコーンオイル、各種フッ素化合物が添加されていてもよい。
【００２６】
上記の基材フィルム１１には密着性を向上させるために、例えば、プラズマ処理、コロナ放電処理、オゾン処理、グロー放電処理、その他の前処理を任意に施すことができる。
【００２７】
前記基材フィルム１１の厚さはとくに制限を受けるものではないが、各層を形成する際の加工性を考慮すると、実用的には３〜２００μｍの範囲が好ましい。
【００２８】
基材フィルム１１には、酸化物バリア層１２が積層される前にアンカーコート層を設けることが好ましい。前記アンカーコート層は、基材フィルム１１と蒸着される酸化物バリア層１２間の密着性を向上させるためのものでアンカーコート剤としては、例えば、イソシアネ−ト系（ウレタン系）、ポリエチレンイミン系、ポリブタジェン系、有機チタン系、その他等のアンカーコーティング剤を使用することができる。アンカーコート剤としては、また、ウレタン結合を含むことや、ウレタン結合を含む２液反応複合物からなることができる。
【００２９】
前記アンカーコート層の形成方法としては、例えば、オフセット印刷法、グラビア印刷
法、シルクスクリーン印刷法等の周知の印刷方式や、ロールコート、ナイフエッジコート
、グラビアコートなどの周知の塗布方式を用いることができる。乾燥条件については、一
般的に使用される条件で構わない。また反応を促進させるために、高温のエージング室等
に数日放置することも可能である。
【００３０】
酸化物バリア層１２は、無機化合物からなる蒸着層とされることができる。この蒸着層（酸化物バリア層）１２は、酸化アルミニウム、酸化珪素、酸化錫、酸化マグネシウム、酸化亜鉛、あるいはそれらの混合物などの無機化合物からなり、透明性を有しかつ酸素、水蒸気等のガスバリア性を有する層であればよい。特に耐水性に優れる酸化珪素を用いることがより好ましい。
【００３１】
無機化合物を蒸着されてなる酸化物バリア層１２の厚さは、用いられる無機化合物の種類・構成により最適条件が異なるが、一般的には５〜３００ｎｍの範囲内が望ましく、その値は適宜選択される。ただし膜厚が５ｎｍ未満であると均一な膜が得られないことや膜厚が十分ではないことがあり、ガスバリア材としての機能を十分に果たすことができない場合がある。また膜厚が３００ｎｍを越える場合は薄膜にフレキシビリティを保持させることができず、成膜後に折り曲げ、引っ張りなどの外的要因により、薄膜に亀裂を生じるおそれがあるので問題がある。生産性を加味するとより好ましいのは１０ｎｍから２００ｎｍである。
【００３２】
酸化物バリア層１２を基材フィルム１１上に形成する方法としては種々在り、通常の真空蒸着法により形成することができる。また、その他の薄膜形成方法であるスパッタリング法やイオンプレーティング法、プラズマ気相成長法（ＣＶＤ）などを用いることも可能である。但し、生産性を考慮すれば、現時点では真空蒸着法が最も優れている。真空蒸着法の加熱手段としては電子線加熱方式や抵抗加熱方式、誘導加熱方式のいずれかの方式を用いても良いが、蒸発材料の選択性の幅広さを考慮すると電子線加熱方式を用いることがより好ましい。
【００３３】
蒸着層である酸化物バリア層１２の上にアンカーコート層と同様に、オーバーコート層を塗布することができる。
【００３４】
酸化物バリア層１２の形成された基材フィルム１１には、接着層１３を塗布形成してフィルム１４と接着することができる。
酸化物バリア層１２と基材フィルム１１、つまり、酸化物蒸着層の形成された無機化合物蒸着フィルム基材としては、酸化アルミニウム、酸化珪素、酸化錫、酸化マグネシウム、酸化インジウムあるいはこれらの複合酸化物などをポリエステル基材に蒸着したフィルム基材が挙げられ、透明で、かつ、酸素、水蒸気等のガスバリア性を有するものであればよい。
【００３５】
接着層１３，１６，１７としては、ポリカーボネートポリオール、ポリエステルポリオール、アクリルポリオールなどを含むポリオールと、多官能のイソシアネートとの化合物であるウレタン結合が含まれ、紫外線吸収剤を含む。
【００３６】
紫外線吸収剤としては、ベンゾフェノン系、ベンゾトリアゾール系、トリアジン系、サリチル酸エステル系など各種タイプのものを挙げることができる。
【００３７】
ベンゾフェノン系紫外線吸収剤としては、２−ヒドロキシ−４−メトキシベンゾフェノン、２−ヒドロキシ−４−メトキシ−２’−カルボキシベンゾフェノン、２−ヒドロキシ−４−オクトキシベンゾフェノン、２−ヒドロキシ−４−ｎ−ドデシルオキシベンゾフェノン、２−ヒドロキシ−４−ｎ−オクタデシルオキシベンゾフェノン、２−ヒドロキシ−４−ベンジルオキシベンゾフェノン、２−ヒドロキシ−４−メトキシ−５−スルホベンゾフェノン、２−ヒドロキシ−５− クロロベンゾフェノン、２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノンなどが挙げられる。
【００３８】
ベンゾトリアゾール系紫外線吸収剤としては、ヒドロキシフェニル置換ベンゾトリアゾール化合物であって、２−（２−ヒドロキシ−５−メチルフェニル）ベンゾトリアゾール、２−（２−ヒドロキシ−５−ｔ−ブチルフェニル）ベンゾトリアゾール、２−（２−ヒドロキシ−３，５−ジメチルフェニル）ベンゾトリアゾール、２−（２−メチル−４−ヒドロキシフェニル）ベンゾトリアゾール、２−（２−ヒドロキシ−３−メチル−５−ｔ−ブチルフェニル）ベンゾトリアゾール、２−（２−ヒドロキシ−３，５−ジ−ｔ−アミルフェニル）ベンゾトリアゾール、２−（２−ヒドロキシ−３，５−ジ−ｔ−ブチルフェニル）ベンゾトリアゾールなどが挙げられる。
【００３９】
またトリアジン系紫外線吸収剤としては、２−［４，６−ビス（２，４−ジメチルフェニル）−１，３，５−トリアジン−２−イル］−５−（オクチルオキシ）フェノール、２−（４，６−ジフェニル−１，３，５−トリアジン−２−イル）−５−（ヘキシルオキシ）フェノールなどが挙げられる。サリチル酸エステル系としては、フェニルサリチレート、ｐ−オクチルフェニルサリチレートなどが挙げられる。
【００４０】
フィルム１４としては、基材フィルム１１と同じようにフィルム材とすることができ、たとえば、ポリエチレンテレフタレート、ポリブチレンテレフタレート、ポリナフタレンテレフタレートなどのポリエステル系樹脂フィルム、ポリエチレン、ポリプロピレン、ポリシクロペンタジエンなどのオレフィンフィルム、ポリフッ化ビニル、ポリフッ化ビニリデンフィルム、ポリテトラフルオロエチレンフィルム、エチレン‐テトラフルオロエチレン共重合体フィルムなどのフッ素系フィルム、アクリルフィルム、トリアセチルセルロースフィルム、を用いることができ、特に、基材フィルム１１と同材のフィルム、あるいは、ことなる材質からなるものとできるが、基材フィルム１１よりも厚くすることが好ましい。
【００４１】
耐候層１９は、フッ素系で構成される。フッ素系としては、ポリフッ化ビニル（ＰＶＦ）、ポリフッ化ビニリデン（ＰＶＤＦ）、ポリクロロトリフルオロエチレン（ＰＣＴＦＥ）、ポリエチレンテトラフルオロエチレン（ＥＴＦＥ）、ポリテトラフルオロエチレン（ＰＴＦＥ）、テトラフルオロエチレンパーフルオロアルキルビニルエーテル共重合体（ＰＦＡ）、テトラフルオロエチレン−ヘキサフルオロプロピレン共重合体（ＦＥＰ）などが挙げられる。
【００４２】
本実施形態の太陽電池保護シート１は、バリア層積層体１０の裏面側に、易接着層１５が設けられる。易接着層１５は、後述する太陽電池モジュール２０を形成するときの加熱圧着工程を利用して架橋反応するものとされる。
【００４３】
易接着層１５としては、硬化性官能基含有の（メタ）アクリル系共重合体、あるいは、硬化性官能基含有のフッ素系樹脂の共重合体などのポリオールと、ポリイソシアネートとの反応により得られた化合物を含有する易接着剤などがある。反応によって得られた化合物は、封止材に含まれる有機過酸化物と硬化膜として得られる易接着層にある炭素-炭素の二重結合部とが、モジュールラミネートによる真空加熱圧着時に、ラジカル重合を形成して封止材との接着性が発現するものとされる。
【００４４】
硬化性官能基含有の（メタ）アクリル系共重合体は、種々のモノマーを重合することによって得ることができる。モノマーとしては、例えば、アルキル基を有する（メタ）アクリル系モノマー、水酸基を有する（メタ）アクリル系モノマー、カルボキシル基を有する（メタ）アクリル系モノマー、グリシジル基を有する（メタ）アクリル系モノマーなどの他に、酢酸ビニル、無水マレイン酸、ビニルエーテル、プロピオン酸ビニル、スチレン等が挙げられる。ここで、硬化性官能基は、アルキル基、水酸基、カルボキシル基、グリシジル基などを意味する。
【００４５】
アルキル基を有する（メタ）アクリル系モノマーとしては、メチル（メタ）アクリレート、エチル（メタ）アクリレート、ノルマルブチル（メタ）アクリレート、２−エチルヘキシル（メタ）アクリレート、オクチル（メタ）アクリレート、シクロヘキシル（メタ）アクリレートなどが挙げられる。
【００４６】
水酸基を有する（メタ）アクリル系モノマーとしては、２−ヒドロキシエチル（メタ）アクリレート、２−ヒドロキシプロピル（メタ）アクリレート、４−ヒドロキシブチル（メタ）アクリレートなどが例示できる。
【００４７】
カルボキシル基を有する（メタ）アクリル系モノマーとしては、アクリル酸、メタクリル酸、クロトン酸、イタコン酸、シトラコン酸などが挙げられる。
【００４８】
グリシジル基を有する（メタ）アクリル系モノマーとしては、アクリル酸グリシジル、メタクリル酸グリシジル、４−ヒドロキシブチルアクリレートグリシジルエーテルなどが例示できる。
【００４９】
上記のモノマーの重合には、通常のラジカル重合を用いることができる。反応方法に何ら制限はなく、溶液重合、塊状重合、乳化重合などの公知の重合法で行うことができるが、反応のコントロールが容易であることや直接次の操作に移れることから溶液重合が好ましい。用いるモノマーは、１種類であっても複数種類を混合して用いてもよい。溶剤としては、メチルエチルケトン、メチルイソブチルケトン、トルエン、セロソルブ、酢酸エチル、酢酸ブチルなど、溶解するものであれば何ら制限は無く、単独でも、複数の溶媒を混合しても良い。また、重合反応の際に使用される重合開始剤もベンゾイルパーオキサイド、アセチルパーオキサイド、メチルエチルケトンパーオキサイド、ラウロイルパーオキサイドなどの有機過酸化物、アゾビスイソブチロニトリルなどのアゾ系開始剤など公知のものを用いることができ、特に制限は無い。
【００５０】
硬化性官能基含有フッ素系樹脂の共重合体としては、例えばＴＦＥ／イソブチレン／ヒドロキシブチルビニルエーテル／他の単量体の共重合体、ＴＦＥ／バーサチック酸ビニル／ヒドロキシブチルビニルエーテル／他の単量体の共重合体、ＴＦＥ／ＶｄＦ／ヒドロキシブチルビニルエーテル／他の単量体の共重合体などが挙げられ、特にＴＦＥ／イソブチレン／ヒドロキシブチルビニルエーテル／他の単量体の共重合体、ＴＦＥ／バーサチック酸ビニル／ヒドロキシブチルビニルエーテル／他の単量体の共重合体などが上げられる。
【００５１】
ポリイソシアネート化合物は、上記の（メタ）アクリル系共重合体および、硬化性官能基含有フッ素系樹脂の共重合体の硬化性官能基と反応し、共重合体同士を架橋させることで、塗膜に耐湿熱性を付与すると共に、裏面保護シートを構成するプラスチックフィルムや非受光面側であるＥＶＡ等の封止材との密着性を向上させることができる。そのため、ポリイソシアネート化合物は、一分子中に２つ以上のイソシアネート基を有することが重要であり、例えば、芳香族ポリイソシアネート、鎖式脂肪族ポリイソシアネート、脂環族ポリイソシアネート等が挙げられる。ポリイソシアネート化合物は、１種類でも２種類以上の化合物を併用してもよい。
【００５２】
芳香族ポリイソシアネートとしては、１，３−フェニレンジイソシアネート、４，４’−ジフェニルジイソシアネート、１，４−フェニレンジイソシアネート、４，４’−ジフェニルメタンジイソシアネート、２，４−トリレンジイソシアネート、２，６−トリレンジイソシアネート、４，４’−トルイジンジイソシアネート、２，４，６−トリイソシアネートトルエン、１，３，５−トリイソシアネートベンゼン、ジアニシジンジイソシアネート、４，４’−ジフェニルエーテルジイソシアネート、４，４’，４”−トリフェニルメタントリイソシアネート等を挙げることができる。
【００５３】
鎖式脂肪族ポリイソシアネートとしては、トリメチレンジイソシアネート、テトラメチレンジイソシアネート、ヘキサメチレンジイソシアネート（ＨＤＩ）、ペンタメチレンジイソシアネート、１，２−プロピレンジイソシアネート、２，３−ブチレンジイソシアネート、１，３−ブチレンジイソシアネート、ドデカメチレンジイソシアネート、２，４，４−トリメチルヘキサメチレンジイソシアネート等を挙げることができる。
【００５４】
脂環族ポリイソシアネートとしては、３−イソシアネートメチル−３，５，５−トリメチルシクロヘキシルイソシアネート（ＩＰＤＩ）、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４’−メチレンビス（シクロヘキシルイソシアネート）、１，４−ビス（イソシアネートメチル）シクロヘキサン等を挙げることができる。
【００５５】
また、上記ポリイソシアネートに加え、上記ポリイソシアネートとトリメチロールプロパン等のポリオール化合物とのアダクト体、上記ポリイソシアネートのビュレット体やイソシアヌレート体、更には上記ポリイソシアネートと公知のポリエーテルポリオールやポリエステルポリオール、アクリルポリオール、ポリブタジエンポリオール、ポリイソプレンポリオール等とのアダクト体等が挙げられる。
【００５６】
これらポリイソシアネート化合物の中でも、意匠性の観点から、低黄変型の脂肪族または脂環族のポリイソシアネートが好ましく、耐湿熱性の観点からは、イソシアヌレート体が好ましい。より具体的には、ヘキサメチレンジイソシアネート（ＨＤＩ）のイソシアヌレート体、３−イソシアネートメチル−３，５，５−トリメチルシクロヘキシルイソシアネート（ＩＰＤＩ）のイソシアヌレート体が好ましい。
【００５７】
硬化性官能基含有の（メタ）アクリル系共重合体、あるいは、硬化性官能基含有のフッ素系樹脂の共重合体などと、ポリイソシアネートとの反応により得られた化合物のガラス転移温度は、１０〜８０℃であることが望ましい。１０℃未満であると易接着層にタックが生じて、ロール巻取り後の養生中に、
ブロッキングが発生する。ガラス転移温度が、８０℃を超えると塗膜が硬くなり見かけ上、封止材との接着力の低下が起きる。
【００５８】
図２は、本実施形態における太陽電池モジュールを示す断面図である。
本実施形態における太陽電池モジュール封止シート１は、図２に示すように、太陽電池モジュール２０において、発電素子２１を封止材２２，２３とともに、封止するものとされる。
【００５９】
太陽電池モジュール２０は、発電素子（太陽電池セル）２１に対し、耐候層１９が太陽電池セル２１の受光側最表面に位置するように太陽電池保護シート１を太陽電池セル２１の受光面側に位置する硬化処理前の封止材２２を介して積層し、耐候層１９が最外側に位置するように太陽電池保護シート１を太陽電池セル２１の非受光面側に硬化処理前の封止材２３を介して積層し、減圧下で高温加熱圧着することによって得ることができる。
【００６０】
封止材２２，２３は、易接着層１５と接着されるものであり、特に限定されず、公知の材料を好適に適用できる。好適な材料として、ＥＶＡ（エチレン−酢酸ビニル共重合体）や、ポリビニルブチラール、ポリウレタン、ポリオレフィンなどが挙げられる。このうち、コストの点からＥＶＡが主に用いられる。封止材２２，２３は、シート（フィルム状のものも含む）のものが簡便であるが、ペースト状のものなどでもよい。
【００６１】
封止材２２，２３には、有機過酸化物が含まれていてもよい。有機過酸化物を含有させることによって、封止材２２，２３で太陽電池セル２１を挟み、加熱する際、ラジカル反応により封止材２２を架橋させたり、封止材２２と封止材２３とを架橋させたり、封止材２３を架橋させたりすることを高効率に行うことができる。
【００６２】
封止材２２，２３中に含有する有機過酸化物は、封止材の樹脂１００重量部に対して、０．０５〜３．０重量部用いるのが好ましい。有機過酸化物の具体例としては、ｔｅｒｔ− ブチルパーオキシイソプロピルカーボネート、ｔｅｒｔ−ブチルパーオキシ−２−エチルヘキシルイソプロピルカーボネート、ｔｅｒｔ−ブチルパーオキシアセテート、ｔｅｒｔ−ブチルクミルパーオキサイド、２，５−ジメチル−２，５−ジ（ｔｅｒｔ−ブチルパーオキシ）ヘキサン、ジ−ｔｅｒｔ−ブチルパーオキサイド、２，５−ジメチル−２，５−ジ（ｔｅｒｔ−ブチルパーオキシ）ヘキシン−３，２ ，５−ジメチル−２，５−ジ（ｔｅｒｔ−ブチルパーオキシ）ヘキサン、１，１−ジ（ｔｅｒｔ−ヘキシルパーオキシ）−３，３，５−トリメチルシクロヘキサン、１，１−ジ（ｔｅｒｔ−ブチルパーオキシ）シクロヘキサン、１，１−ジ（ｔｅｒｔ−ヘキシルパーオキシ）シクロヘキサン、１，１−ジ（ｔｅｒｔ−アミルパーオキシ）シクロヘキサン、２，２−ジ（ｔｅｒｔ−ブチルパーオキシ） ブタン、メチルエチルケトンパーオキサイド、２，５−ジメチルヘキシル−２，５−ジパーオキシベンゾエート、ｔｅｒｔ−ブチルハイドロパーオキサイド、ジベンゾイルパーオキサイド、ｐ−クロルベンゾイルパーオキサイド、ｔｅｒｔ−ブチルパーオキシイソブチレート、ｎ−ブチル−４，４−ジ（ｔｅｒｔ−ブチルパーオキシ）バレレート、エチル−３，３−ジ（ｔｅｒｔ−ブチルパーオキシ）ブチレート、ヒドロキシヘプチルパーオキサイド、ジクロヘキサノンパーオキサイド、１，１−ジ（ｔｅｒｔ−ブチルパーオキシ）３，３，５−トリメチルシクロヘキサン、ｎ−ブチル−４，４−ジ（ｔｅｒｔ−ブチルパーオキシ）バレレート、２，２−ジ（ｔｅｒｔ−ブチルパーオキシ）ブタン等が挙げられる。これらの有機過酸化物は、例えば、封止材の樹脂をシート加工する際に添加して、溶融混練することによって、封止材中に含有させることができる。
【００６３】
易接着層には、アンチブロッキング性の付与および紫外線カット性を付与するため無機粒子を含んでも良い。具体例としては、マグネシウム、カルシウム、バリウム、亜鉛、ジルコニウム、モリブデン、ケイ素、アンチモン、チタン、などの金属の酸化物、水酸化物、硫酸塩、炭酸塩、ケイ酸塩、などを含有する無機系粒子が挙げられる。さらに詳細な具体例としては、シリカゲル、酸化アルミニウム、水酸化カルシウム、炭酸カルシウム、酸化マグネシウム、水酸化マグネシウム、炭酸マグネシウム、酸化亜鉛、鉛酸化物、珪藻土、ゼオライト、アルミノシリケート、タルク、ホワイトカーボン、マイカ、ガラス繊維、ガラス粉末、ガラスビーズ、クレー、ワラスナイト、酸化鉄、酸化アンチモン、酸化チタン、リトポン、軽石粉、硫酸アルミニウム、ケイ酸ジルコニウム、炭酸バリウム、ドロマイト、二硫化モリブデン、砂鉄、カーボンブラックなどを含有する無機系粒子が挙げられる。無機粒子は、１種類を用いてもよいし、２種類以上を併用して用いてもよい。
【００６４】
また、前記無機系粒子は、その特性を損なわない程度に不純物を含んでいてもよい。また、粒子の形状は、粉末状、粒状、顆粒状、平板状、繊維状など、どのような形状であってもよい。
【００６５】
易接着剤には、必要に応じて、架橋促進剤を添加してもよい。架橋促進剤は（メタ）アクリル系共重合体（Ａ）の水酸基とポリイソシアネート化合物（Ｃ）のイソシアネートによるウレタン結合反応を促進する触媒としての役割を果たす。架橋促進剤としては、スズ化合物、金属塩、塩基などが挙げられ、具体的にはオクチル酸スズ、ジブチルスズジアセテート、ジブチルスズジラウレート、ジオクチルスズジラウレート、塩化スズ、オクチル酸鉄、オクチル酸コバルト、ナフテン酸亜鉛、トリエチルアミン、トリエチレンジアミンなどが挙げられる。これらは、単独または組み合わせて用いることができる。
【００６６】
易接着剤には、必要に応じて、充填剤、チクソトロピー付与剤、老化防止剤、酸化防止剤、帯電防止剤、難燃剤、熱伝導性改良剤、可塑剤、ダレ防止剤、防汚剤、防腐剤、殺菌剤、消泡剤、レベリング剤、硬化剤、増粘剤、顔料分散剤、シランカップリング剤等の各種の添加剤を添加してもよい。
【００６７】
易接着剤には、溶剤が含まれる。溶剤としては、メタノール、エタノール、プロパノール、ブタノール、エチレングリコールメチルエーテル、ジエチレングリコールメチルエーテル等のアルコール類、アセトン、メチルエチルケトン、メチルイソブチルケトン、シクロヘキサノン等のケトン類、テトラヒドロフラン、ジオキサン、エチレングリコールジメチルエーテル、ジエチレングリコールジメチルエーテル等のエーテル類、ヘキサン、ヘプタン、オクタン等の炭化水素類、ベンゼン、トルエン、キシレン、クメン等の芳香族類、酢酸エチル、酢酸ブチル等のエステル類、などの内から樹脂組成物の組成に応じ適当なものを使用できるが、沸点が５０℃〜２００℃のものを好ましく用いることができる。沸点が５０℃よりも低いと、易接着剤を塗布する際に溶剤が揮発しやすく、固形分が高くなって均一な膜厚で塗布することが難しくなる。沸点が２２００℃よりも高いと、溶剤を乾燥しづらくなる。なお、溶剤は２種以上用いてもよい。
【００６８】
易接着剤を、バリア層積層体１０に塗工する方法としては、従来公知の方法を用いることができる。具体的には、コンマコーティング、グラビアコーティング、リバースコーティング、ロールコーティング、リップコーティング、スプレーコーティングなどが例示できる。これらの方法で易接着剤を塗布し、加熱乾燥により溶剤を揮散させることで、硬化処理前の易接着層１５，１６を形成することができる。
硬化処理前の易接着層１５，１６の厚みは、０．０１〜３０μｍであることが好ましく、０．１〜１０μｍであることがより好ましい。
【００６９】
本実施形態の太陽電池保護シート１においては、上記のように、耐候層１９のすぐ内側に位置する接着層１６に紫外線吸収剤を含有したことにより、フッ素系の耐候層１９としての高い耐候性と、接着層１６よりも太陽電池モジュール２１側（内側）に対する紫外線カット性を両立することが可能となり、耐久性を向上することができる。これにより、酸化物バリア層１２の劣化を防ぎ、剥離発生を防止して、透明性を維持するとともに防湿性を維持することが可能となる。さらに、接着層１３，１７にも紫外線吸収剤を含有したことにより、接着層１３，１７よりも太陽電池モジュール２１側（内側）に対する紫外線カット性を両立することが可能となり、耐久性を向上することができる。
【００７０】
なお、本実施形態においては、接着層１６，１３，１７の全てに紫外線吸収剤を含有したが、接着層１６だけに紫外線吸収剤を含有させて接着層１３，１７に紫外線吸収剤を含有しない、接着層１６と接着層１３に紫外線吸収剤を含有させて接着層１７に紫外線吸収剤を含有しない、接着層１６と接着層１７に紫外線吸収剤を含有させて接着層１３に紫外線吸収剤を含有しない構成とすることもできる。
【００７１】
以下、本発明に係る太陽電池保護シートの第２実施形態を、図面に基づいて説明する。
【００７２】
図３は、本実施形態における太陽電池保護シートを示す断面図である。
本実施形態において上述した第１実施形態と異なるのは酸化物バリア層１２の積層順に関する点であり、これ以外の対応する構成要素に関しては、同一の符号を付してその説明を省略する。
【００７３】
本実施形態における太陽電池保護シート１Ａは、図３に示すように、バリア層積層体１０Ａが、外側（大気側）から後述する発電素子２１側（内側）に向けて、耐候層１９、接着層１６、酸化物バリア層１２、基材フィルム１１、接着層１３、フィルム１４、接着層１７の順の積層されている。
【００７４】
酸化物バリア層１２と基材フィルム１１、つまり、酸化物蒸着層の形成された無機化合物蒸着フィルム基材としては、酸化アルミニウム、酸化珪素、酸化錫、酸化マグネシウム、酸化インジウムあるいはこれらの複合酸化物などをポリエステル基材に蒸着したフィルム基材が挙げられ、透明で、かつ、酸素、水蒸気等のガスバリア性を有するものであればよいが、その積層順が逆になっている。
本実施形態によれば、上述した第１実施形態と同等の効果を奏することができる。
【００７５】
以下、本発明に係る太陽電池保護シートの第３実施形態を、図面に基づいて説明する。
【００７６】
図４は、本実施形態における太陽電池保護シートを示す断面図である。
本実施形態において上述した第１実施形態と異なるのは酸化物バリア層１２Ａに関する点であり、これ以外の対応する構成要素に関しては、同一の符号を付してその説明を省略する。
【００７７】
本実施形態における太陽電池保護シート１Ｂは、図４に示すように、バリア層積層体１０Ｂにおいて、フィルム１４に酸化物バリア層１７が積層された構成となっている。
【００７８】
本実施形態における太陽電池保護シート１Ｂは、図４に示すように、バリア層積層体１０Ｂが、外側（大気側）から発電素子２１側（内側）に向けて、耐候層１９、接着層１６、基材フィルム１１、酸化物バリア層１２、接着層１３、酸化物バリア層１２Ａ、フィルム１４、接着層１７の順の積層されている。
【００７９】
酸化物バリア層１２Ａは、酸化物バリア層１２と同様に、無機化合物からなる蒸着層とされることができる。また、酸化物バリア層１２と同じ材質、あるいは、異なる材質から形成することが可能であり、酸化アルミニウム、酸化珪素、酸化錫、酸化マグネシウム、酸化亜鉛、あるいはそれらの混合物などの無機化合物からなり、透明性を有しかつ酸素、水蒸気等のガスバリア性を有する層とされることができ、耐水性に優れる酸化珪素を用いることがより好ましい。
【００８０】
無機化合物を蒸着されてなる酸化物バリア層１２Ａの厚さは、酸化物バリア層１２単独の構成に対して薄くすることができる。また、用いられる無機化合物の種類・構成により最適条件が異なるが、一般的には５〜３００ｎｍの範囲内が望ましく、より好ましくは１０ｎｍから２００ｎｍである。
バリア層積層体１０Ｂは、フィルム１４に蒸着等によって酸化物バリア層１２Ａを成膜して、接着層１３によって接着することができる。
酸化物バリア層１２Ａは、酸化物バリア層１２と同様に、アンカーコート層、オーバーコート層を伴うことができる。
【００８１】
本実施形態における太陽電池保護シート１Ｂにおいては、酸化物バリア層１２の形成された基材フィルム１１と、酸化物バリア層１２Ａの形成されたフィルム１４とを接着層１３で接着したバリア層積層体１０Ｂを有することにより、さらなる防湿性を呈することが可能となる。
本実施形態においても、接着層１６，１３，１７の全てに紫外線吸収剤を含有すること、接着層１６だけに紫外線吸収剤を含有させて接着層１３，１７に紫外線吸収剤を含有しない、接着層１６と接着層１３に紫外線吸収剤を含有させて接着層１７に紫外線吸収剤を含有しない、接着層１６と接着層１７に紫外線吸収剤を含有させて接着層１３に紫外線吸収剤を含有しない構成とすることができる。
【００８２】
以下、本発明に係る太陽電池保護シートの第４実施形態を、図面に基づいて説明する。
図５は、本実施形態における太陽電池保護シートを示す断面図である。
本実施形態において上述した第２実施形態と異なるのは酸化物バリア層１２Ａが設けられた点であり、これ以外の対応する構成要素に関しては、同一の符号を付してその説明を省略する。
【００８３】
本実施形態における太陽電池保護シート１Ｃは、図５に示すように、バリア層積層体１０Ｃにおいて、フィルム１４に酸化物バリア層１２Ａが積層された構成となっている。
【００８４】
本実施形態における太陽電池保護シート１Ｃは、図５に示すように、バリア層積層体１０Ａが、外側（大気側）から発電素子２１側（内側）に向けて、耐候層１９、接着層１６、酸化物バリア層１２、基材フィルム１１、接着層１３、酸化物バリア層１２Ａ、フィルム１４、接着層１７の順の積層されている。
【００８５】
本実施形態における太陽電池保護シート１Ｃにおいては、酸化物バリア層１２の形成された基材フィルム１１と、酸化物バリア層１２Ａの形成されたフィルム１４とを接着層１３で接着したバリア層積層体１０Ｃを有することにより、より一層の紫外線カット性と防湿性を呈することが可能となる。
【実施例】
【００８６】
以下、本発明にかかる実施例を説明する。
【００８７】
＜バリア層積層体＞
基材フィルムとなる二軸延伸ＰＥＴ基材１２μｍに対して、シリカターゲットを用いて、電子ビーム蒸着によりシリカの薄膜を形成し酸化物バリア層とした。
紫外線吸収接着剤として、二液硬化型ウレタン接着剤中に、２−（２−ヒドロキシ−５−ｔ−ブチルフェニル）−２Ｈ−ベンゾトリアゾール  のＴＩＮＵＶＩＮ  ＰＳを接着剤に対して重量１０％添加し、紫外線吸収接着剤を得た。
フィルムとして、ＰＥＴフィルム１８８μｍ（帝人デュポンフィルム株式会社製  テトロンＶＮ）に、上記の接着剤を１０ｇ／ｍ２塗布して接着層とし、基材フィルムの酸化物バリア層である金属蒸着層側と貼り合わせた。
上記ラミネートした層の基材フィルムの蒸着バリアフィルム側に、上記接着剤を１０ｇ／ｍ２塗布して接着層とし、耐候層として厚さ２５μｍのＥＴＦＥフィルム（ダイキン工業製、ネオフロンＥＦ−００２５）を貼り合わせてバリア層積層体とした。
【００８８】
＜実施例１＞
作製したバリア層積層体のラミネートフィルムに上記接着剤を１０ｇ／ｍ２塗布して接着層とし、易接着層としてＬ−１００ＬＬＤＰＥ（アイセロ化学製）の１００μｍフィルムを貼り合わせた。
これらを貼り合わせ後、エージング処理を５０℃４日行い透明な太陽電池保護シートを得た。
【００８９】
＜実施例２＞
上記の基材フィルムを金属蒸着層側で耐候層となるＥＴＦＥ層と貼り合わせを行い、その他は実施例１と同様に貼り合わせをして透明な太陽電池保護シートを得た。
【００９０】
＜比較例１＞
実施例1の接着剤に紫外線吸収剤を含まないものとし、それ以外は同等の手順で透明な太陽電池保護シートを得た。
【００９１】
＜比較例２＞
厚さ１８８μｍのＰＥＴフィルム（帝人デュポンフィルム株式会社製  テトロンＶＮ）に、ウレタン接着剤を１０ｇ／ｍ２塗布し、厚さ２５μｍのＥＴＦＥフィルム（ダイキン工業製、ネオフロンＥＦ−００２５）を貼り合わせた。
上記フィルムのＰＥＴ側にウレタン接着剤を１０ｇ／ｍ２塗布し易接着層として厚さ１００μｍのＬ−１００  ＬＬＤＰＥ（アイセロ化学製）フィルムを貼り合わせ透明な太陽電池保護シートを得た。  この例では、上記の比較例１から、酸化物バリア層を蒸着した基材フィルムを削除したものとされる。
【００９２】
＜比較例３＞
実施例１の、ラミネートした層のバリアフィルム側に、接着剤１０ｇ／ｍ２を塗布し、厚さ２５μｍのＴＴＲ１０ＢＧ３（Ｄｕｐｏｎｔ社製Ｔｅｄｌａｒ（登録商標））  ＰＶＦを貼り合わせたこと以外は、実施例１と同様に透明な太陽電池保護シートを作製した。
【００９３】
＜比較例４＞
厚さ１８８μｍのＰＥＴフィルム（帝人デュポンフィルム株式会社製  テトロンＶＮ）に、ウレタン接着剤を１０ｇ／ｍ２塗布し、厚さ２５μｍのＥＴＦＥフィルム（ダイキン工業製、ネオフロンＥＦ−００２５）を貼り合わせ透明な太陽電池保護シートを得た。
これらの太陽電池保護シートに対して、以下の評価をおこなった、
【００９４】
＜全光線透過率の測定＞
全光線透過率は、日本電色製ヘーズメーターＮＤＨ４０００を用いて全光線透過率を評価した。
【００９５】
＜紫外線カット性評価＞
分光光度計ＵＶ−２６００（島津製作所製）を用いて２００ｎｍ−８００ｎｍの波長領域の透過率を測定して紫外線カット性を評価した。
【００９６】
＜ＳＵＶ照射試験＞
アイスーパーＵＶテスター（岩崎電気製）を用いて照射強度１００ｍＷ／ｃｍ２、ＢＰ温度６０℃設定にて５００時間照射を行って引張破断強度を評価した。
引張破断強度は、引張試験機ＡＧＳ−Ｘ（島津製作所製）を用いて評価した。剥離速度は３００ｍｍ／ｍｉｎとして引張破断強度を測定した。
【００９７】
＜水蒸気バリア性評価＞
ＭＯＣＯＮ社製アクアトランを用いて水蒸気透過度を４０℃９０％ＲＨ環境下にて測定を行った。
【００９８】
＜封止材との接着性評価＞
上記、保護シートと封止材との接着性を剥離角度１８０°剥離にて剥離試験を行った。試験機は引っ張り試験機ＡＧＳ−Ｘを用いて行った。剥離速度は３００ｍｍ／ｍｉｎとした。同様の試験を８５℃８５％ＲＨ保存にて３０００時間保存後におこない、界面での剥がれがあることをデラミ（デラミネーション；層間剥離)と定義して界面の剥離を目視観察し、デラミの有無を確認した。
【００９９】
これらの評価基準および結果を表１〜表３に示す。
【０１００】
【表１】
2016063139.tif 000003
【表２】
2016063139.tif 000004
【表３】
2016063139.tif 000005
【０１０１】
実験結果より、比較例はバリア性あるいは透過率が低いか、耐久性が低いのに対し、実施例は紫外線カット性も高くデラミもなく高いバリア性を保持した。
【０１０２】
以上の結果から、実施例とした本発明品は、一般に湿度に対して敏感で、水やガスの影響により発電効率が低下しやすいとされる、薄膜系太陽電池や、化合物系太陽電池、有機太陽電池においても、期間にわたる過酷な自然環境に耐えて、太陽電池モジュールの特性を維持することが可能であることがわかる。
【符号の説明】
【０１０３】
１，１Ａ，１Ｂ，１Ｃ…太陽電池保護シート
１０，１０Ａ，１０Ｂ，１０Ｃ…バリア層積層体
１１…基材フィルム
１２，１２Ａ…酸化物バリア層
１３，１６，１７…接着層
１４…フィルム
１５…易接着層
１９…耐候層
２０…太陽電池モジュール
２１…発電素子
２２，２３…封止材
【図１】
2016063139.tif 000006
【図２】
2016063139.tif 000007
【図３】
2016063139.tif 000008
【図４】
2016063139.tif 000009
【図５】
2016063139.tif 000010